(57)【特許請求の範囲】
【請求項１】
高い放電速度で改良された電荷容量を有する正電極材料であって、
リチウム（Ｌｉ）、電気活性金属（Ｍ）、およびリン酸塩（ＰＯ４）を含む２またはそれ以上の相を有する電気活性材料を含み、
電気活性材料の全体の組成は、１．１以上で１．３までの範囲のＬｉ：Ｍの比と、１．０から１．１４までの範囲の（ＰＯ４）：Ｍの比とを有し、
ＭはＣｒ、Ｍｎ、Ｆｅ、Ｃｏ、およびＮｉからなるグループから選択される１またはそれ以上の金属であり、
電気活性材料は、オリビンリチウム電気活性金属リン酸塩構造相と、１０重量％未満のリチウムリッチの第２相、またはリチウムリッチかつリン酸塩リッチの第２相と、を含む正電極材料。
【請求項２】
電気活性材料は、更に、Ｖ、Ｎｂ、Ｔｉ、Ａｌ、Ｍｇ、Ｍｎ、Ｃｏ、ＮｉおよびＺｒからなるグループから選択された１またはそれ以上のドーパント金属（Ｚ）を含み、ＭとＺとは異なる請求項１に記載の正電極材料。
【請求項３】
ＭはＦｅを含み、
電気活性材料は、５ｍｏｌ％までの１またはそれ以上のドーパント金属を含み、
Ｌｉ：Ｍの比は１．１以上で１．１５までの範囲であり、（ＰＯ４）：Ｍの比は１．０から１．０５までの範囲、または、
Ｌｉ：Ｍの比は１．１以上で１．２までの範囲であり、（ＰＯ４）：Ｍの比は１．０５から１．０７までの範囲、または、
Ｌｉ：Ｍの比は１．１以上で１．３までの範囲であり、（ＰＯ４）：Ｍの比は１．０７から１．１４までの範囲、から選択される１つである請求項２に記載の正電極材料。
【請求項４】
１またはそれ以上のドーパント金属は、オリビンリチウム電気活性金属リン酸塩構造中の、１またはそれ以上のリチウムまたは電気活性金属を置き換える請求項２に記載の正電極材料。
【請求項５】
オリビンリチウム電気活性金属リン酸塩構造は、（Ｌｉ１−ｘＺｘ）ＭＰＯ４の式を有し、ｘは０．００１から０．０５の範囲であり、電気活性材料の全体の組成中で、（Ｌｉ１−ｘＺｘ）：Ｍの比は１．１以上で１．３までの範囲である請求項２に記載の正電極材料。
【請求項６】
電気活性材料は、オリビンリチウム電気活性金属リン酸塩構造相と、リチウムリッチかつリン酸塩リッチな第２相とを含む請求項１に記載の正電極材料。
【請求項７】
請求項１〜６のいずれかに記載の正電極材料を含む正電極。
【請求項８】
リチウム二次電池であって、
正電極電流コレクタと電子的に接続した正電極であって、電流コレクタは外部回路と電気的に接続された正電極と、
負電極電流コレクタと電子的に接続した負電極であって、電流コレクタは外部回路と電気的に接続された負電極と、
カソードとアノードの間に配置され、それらとイオン接続するセパレータと、
正電極および負電極とイオン接続する電解質とを含み、
正電極は、請求項１〜６のいずれかに記載の電気活性材料を含むリチウム二次電池。
【請求項９】
負電極は、リチウム層間化合物またはリチウム金属合金を含む請求項８に記載のリチウム二次電池。
【請求項１０】
負電極は、炭素を含む請求項８に記載のリチウム二次電池。
【請求項１１】
電気活性材料は、５ｍｏｌ％までの１またはそれ以上のドーパント金属を含む請求項２に記載の正電極材料。
【請求項１２】
第２相は、リン酸リチウムまたはリチウムピロリン酸塩を含む請求項１に記載の正電極材料。
【請求項１３】
正電極は、バインダと電気伝導性材料とを含む請求項１〜６のいずれかに記載の正電極材料を含む正電極。
【請求項１４】
負電極は、グラファイトカーボンを含む請求項８に記載のリチウム二次電池。
【請求項１５】
炭素は、グラファイト、球状黒鉛、メソカーボンマイクロビーズ、および炭素繊維からなるグループから選択される請求項１０に記載のリチウム二次電池。
【請求項１６】
リチウムリッチの第２相、またはリチウムリッチかつかつリン酸塩リッチの第２相は、オリビンリチウム電気活性金属リン酸塩構造相を部分的に被覆する請求項１に記載の正電極材料。
【発明の詳細な説明】
【関連出願の相互参照】
【０００１】
本発明は、２００８年１月１７日に出願された米国特許出願６１／０２１，８４４の出願日の利益を主張するものであり、その内容は参照することによりその全体がここに取り込まれる。
【背景技術】
【０００２】
電池は、電気化学反応からエネルギーを生成する。電池は、一般には、正電極および負電極と、２つの電極間でのイオンの移動を支持するイオン化電解質溶液と、２つの電極は接触しないがイオンが電極間を移動できるようにする多孔質のセパレータとを含む。
【０００３】
従来の持ち運び可能な電気機器は、電源として再充電可能なリチウム（Ｌｉ）イオン電池にもっぱら頼っている。これは、それらのエネルギー蓄積能力、電力性能、サイクル寿命、および安全特性を増加し、それらのコストを下げるために、連続した努力に拍車をかけた。リチウムイオン電池またはリチウムイオンセルは、リチウム金属の量を超えるリチウム化学ポテンシャルにおける実質的なリチウムの量を蓄積することができる負電極を有する充電可能な電池をいう。リチウムイオン電池が充電される場合、リチウムイオンは正電極から負電極に移動する。放電する場合は、それらのイオンはプロセス中にエネルギーを放出しながら正電極に戻る。
【０００４】
一般的なＬｉイオン電池では、セルは、正電極（またはカソード）のための金属酸化物と、負電極（またはアノード）のための炭素／グラファイトと、電解質のための有機溶媒中のリチウムを含む。最近では、リチウム金属リン酸塩（lithium metal phosphate）がカソード電気活性材料として使用される。リン酸鉄リチウム（リチウム鉄リン酸塩：lithium iron phosphate）は、二次電池のための安全で信頼性のあるカソード材料として知られている。これは、現在商業的なリチウムイオン電池で使用されている、より危険なリチウムコバルト酸化物の次世代の代替品である。
【０００５】
リン酸鉄リチウム（ＬＦＰ）ベースのカソード材料を用いるそれらのＬｉイオン電池は、現在、コードレスの手で持つツールや、船上のＵＰＳデバイスで見られる。電池パックは、航空機や充電式の電気自動車（ＲＥＶ）、差し込み式のハイブリッド電気自動車（ＰＨＥＶ）、自動車およびバスを含む輸送用に実施されている。
【０００６】
新しい電池の応用は、電池の放電速度能力と、平行した充電時間の低減の絶え間のない改良を要求する。
【発明の概要】
【０００７】
１つの形態では、正電極材料は、（オリビンリチウム遷移金属リン酸塩の化学量論的な組成に比較して）リチウムがリッチである全体の組成を有するように提供される。
【０００８】
１つの形態では、正電極材料は、（オリビンリチウム遷移金属リン酸塩の化学量論的な組成に比較して）リチウムとリン酸塩がリッチである全体の組成を有するように提供される。１つの具体例では、組成はリチウムとリン酸塩のリッチな第２相を含む。
【０００９】
１またはそれ以上の具体例では、リチウム（Ｌｉ）、電気活性金属（Ｍ）、およびリン酸塩（ＰＯ４）を含む１またはそれ以上の相を有する電気活性な材料を含んで提供され、完全にリチオ化された（lithiated）状態において、全体の組成は、約１．０より大きく約１．３までの範囲のＬｉ：Ｍの比と、約１．０より大きく１．１３２までの範囲の（ＰＯ４）：Ｍの比とを有し、ＭはＣｒ、Ｍｎ、Ｆｅ、Ｃｏ、およびＮｉからなるグループから選択される１またはそれ以上の材料であり、少なくとも１つの相が、オリビンリチウム電気活性金属リン酸塩を含む。
【００１０】
１またはそれ以上の具体例では、全体の組成は、約１．０の（ＰＯ４）：Ｍの比と、約１．０より大きく約１．０７までの範囲のＬｉ：Ｍの比とを有する。
【００１１】
１またはそれ以上の具体例では、全体の組成は、約１．０の（ＰＯ４）：Ｍの比と、約１．０より大きく約１．０５までの範囲のＬｉ：Ｍの比とを有する。
【００１２】
１またはそれ以上の具体例では、電気活性材料は、更に、Ｖ、Ｎｂ、Ｔｉ、Ａｌ、Ｍｎ、Ｃｏ、Ｎｉ、Ｍｇ、およびＺｒからなるグループから選択された１またはそれ以上のドーパント材料（Ｚ）を含む。
【００１３】
幾つかの具体例では、電気活性材料は、５ｍｏｌ％までの１またはそれ以上のドーパント金属を含み、ＭはＦｅであり、Ｌｉ：Ｍは約１．０５より大きく約１．１２の範囲であり、（ＰＯ４）：Ｍは約０．１から約１．０３の範囲である。
【００１４】
幾つかの具体例では、電気活性材料は、５ｍｏｌ％までの１またはそれ以上のドーパント金属を含み、ＭはＦｅであり、Ｌｉ：Ｍは約１．１から約１．１５の範囲であり、（ＰＯ４）：Ｍは約１．０３から約１．０５の範囲である。
【００１５】
幾つかの具体例では、電気活性材料は、５ｍｏｌ％までの１またはそれ以上のドーパント金属を含み、ＭはＦｅであり、Ｌｉ：Ｍは約１．１５から約１．２の範囲であり、（ＰＯ４）：Ｍは約１．０５から約１．０７の範囲である。
【００１６】
幾つかの具体例では、電気活性材料は、５ｍｏｌ％までの１またはそれ以上のドーパント金属を含み、ＭはＦｅであり、Ｌｉ：Ｍは約１．２から約１．３の範囲であり、（ＰＯ４）：Ｍは約１．０７から約１．１の範囲である。
【００１７】
１またはそれ以上の具体例では、１またはそれ以上のドーパント金属が、オリビンリチウム電気活性金属リン酸塩中の１またはそれ以上のリチウムまたは電気活性金属を置き換える。
【００１８】
幾つかの具体例では、オリビンリチウム電気活性金属リン酸塩は、（Ｌｉ１−ｘＺｘ）ＭＰＯ４の式を有し、ｘは約０．００１から約０．０５の範囲であり、（Ｌｉ１−ｘＺｘ）：Ｍは約１．０より大きく約１．３までの範囲である。
【００１９】
幾つかの他の具体例では、電気活性材料は、オリビンリチウム電気活性金属リン酸塩相と、リチウムとリン酸塩のリッチな第２相とを含む。１またはそれ以上の具体例では、第２相は、リン酸リチウムまたはピロリン酸リチウムを含む。
【００２０】
１またはそれ以上の具体例では、電気活性オリビン遷移金属リン酸塩相と、リチウムとリン酸塩がリッチな第２相とを含む複合カソード材料が提供される。１またはそれ以上の具体例では、第２相は、リン酸リチウムまたはピロリン酸リチウムを含む。
【００２１】
１またはそれ以上の具体例では、正電極電流コレクタと電子的に接続した正電極であって、電流コレクタは外部回路と電気的に接続された正電極と、負電極電流コレクタと電子的に接続した負電極であって、電流コレクタは外部回路と電気的に接続された負電極と、カソードとアノードの間に配置され、それらとイオン接続するセパレータと、正電極および負電極とイオン接続する電解質とを含むリチウム第２セルが提供され、ここで正電極は、リチウム（Ｌｉ）、電気活性金属（Ｍ）、およびリン酸塩（ＰＯ４）を含む１またはそれ以上の相を有する電気活性な材料を含み、全体がリチオ化状態の場合に、全体の組成は、約１．０より大きく約１．３までの範囲のＬｉ：Ｍの比と、約１．０から約１．１３２までの範囲の（ＰＯ４）：Ｍの比とを有し、ＭはＣｒ、Ｍｎ、Ｆｅ、Ｃｏ、およびＮｉからなるグループから選択される１またはそれ以上の材料であり、少なくとも１つの相がオリビンリチウム電気活性金属リン酸塩を含む。１またはそれ以上の具体例では、Ｌｉ：Ｍの比は、約１．０より大きく約１．１までの範囲である。
【００２２】
所定の具体例では、リチウム二次電池の電気活性な材料は、更に、Ｖ、Ｎｂ、Ｔｉ、Ａｌ、Ｍｎ、Ｃｏ、Ｎｉ、Ｍｇ、およびＺｒからなるグループから選択される１またはそれ以上のドーパント金属（Ｚ）を含む。
【００２３】
１またはそれ以上の具体例では、電気活性材料は、約５ｍｏｌ％までの１またはそれ以上のドーパント金属を含む。１の形態では、１またはそれ以上のドーパント金属は、オリビンリチウム電気活性金属リン酸塩中の１またはそれ以上のリチウムまたは電気活性金属を置き換える。例えば、オリビンリチウム電気活性金属リン酸塩は、（Ｌｉ１−ｘＺｘ）ＭＰＯ４の式を有し、ｘが約０．００１から約０．０５の範囲であり、（Ｌｉ１−ｘＺｘ）：Ｍが約１．０より大きく約１．３までの範囲である。
【００２４】
幾つかの他の具体例では、電気活性材料は、オリビンリチウム電気活性金属リン酸塩相と、リチウムとリン酸塩のリッチな第２相とを含む。１またはそれ以上の具体例では、リチウム二次電池の負電極は、リチウム層間化合物またはリチウム金属合金を含む。１の形態では、負電極は炭素を含む。他の形態では、負電極はグラファイトカーボン（graphitic carbon）を含む。更に他の形態では、炭素は、グラファイト、球状黒鉛、メソカーボンマイクロビーズ、および炭素繊維からなるグループから選択される。
【００２５】
１またはそれ以上の具体例では、正電極材料を含む正電極が提供される。正電極材料は、リチウム（Ｌｉ）、電気活性金属（Ｍ）、およびリン酸塩（ＰＯ４）を含む１またはそれ以上の相を有する電気活性な材料を含み、全体がリチオ化状態の場合に、全体の組成は、約１．０より大きく約１．３までの範囲のＬｉ：Ｍの比と、約１．０から約１．１３２までの範囲の（ＰＯ４）：Ｍの比とを有し、ＭはＣｒ、Ｍｎ、Ｆｅ、Ｃｏ、およびＮｉからなるグループから選択される１またはそれ以上の材料であり、少なくとも１つの相は、オリビンリチウム電気活性金属リン酸塩を含む。所定の具体例では、Ｌｉ：Ｍの比は、約１．０より大きく約１．１までの範囲である。
【００２６】
１またはそれ以上の具体例では、電気活性な材料は、更に、Ｖ、Ｎｂ、Ｔｉ、Ａｌ、Ｍｇ、Ｍｎ、Ｃｏ、Ｎｉ、およびＺｒからなるグループから選択される１またはそれ以上のドーパント金属（Ｚ）を含む。１の形態では、電気活性材料は、約５ｍｏｌ％までの１またはそれ以上のドーパント金属を含む。１の形態では、１またはそれ以上のドーパント金属は、オリビンリチウム電気活性金属リン酸塩中の１またはそれ以上のリチウムまたは電気活性金属を置き換える。例えば、オリビンリチウム電気活性金属リン酸塩は、（Ｌｉ１−ｘＺｘ）ＭＰＯ４の式を有し、ｘが約０．００１から約０．０５の範囲であり、（Ｌｉ１−ｘＺｘ）：Ｍが約１．０より大きく約１．３までの範囲である。
【００２７】
１またはそれ以上の具体例では、電気活性材料は、オリビンリチウム電気活性金属リン酸塩相と、リチウムとリン酸塩のリッチな第２相とを含む。
【００２８】
１またはそれ以上の具体例では、正電極は、更に、バインダおよび電気伝導性材料を含む。
【００２９】
必ずしも動作の特別なモードや理論に縛られないが、この第２相の存在は、リチウムイオンカソードとしてのこの複合材料の有利な使用に貢献するであろう。なぜならば、リチウムとリン酸塩のリッチな相は、複合材料のリチウム導電性を大きくするからである。更に、中心のオリビン結晶を部分的に覆うような、第２のリチウムとリン酸塩がリッチな層の存在は、クリスタライトシンタリングを防止し、ナノメータ（＜１００ｎｍ）の範囲での粒子サイズ制御を行い、カソード材料として使用した場合に有利な特性を示すために使用しても良い。
【図面の簡単な説明】
【００３０】
本発明のより完全な評価とその利点の多くが、図示のみを目的として表され、添付した請求の範囲を制限することを意図するものではない以下の図面を考慮して、以下の詳細な説明を参照することにより理解できるであろう。
【００３１】
【図１】１０ｍｏｌ％までの過剰のリチウムを有するリン酸鉄リチウムの、放電容量（ｍＡｈ／ｇ）と放電速度（Ｃ）の関係のプロットである。
【図２】様々なＬｉ／Ｆｅ比、を有し、Ｐ／Ｆｅ比が１．０６４に一定に保持されたＬｉＦｅＰＯ４ベースの組成について、様々な充電および放電条件でのリチウムイオンセル容量を示す棒グラフである。
【図３】１またはそれ以上の具体例にかかる複合カソード材料の、Ｘ線回折（ＸＲＤ）パターンである。
【詳細な説明】
【００３２】
１の具体例では、少量（＜１０ｗｔ％）のリチウムリッチ、またはリチウムとリン酸塩リッチの相を、正電極に混ぜると、リチウムイオン電池のより高いエネルギー蓄積容量に寄与する。複合カソード材料は、リチウムとリン酸塩がリッチな第２相の存在と、第２のリチウムイオン電池応用の、高電力性能および優れた可逆性の容量保持との間に、強い相関関係を示す。いずれの特定の動作モードに縛られることなく、リチウムリッチ相は、正電極のオリビン電気活性材料と接続する相を形成することにより、高速（高電力）リチウム挿入を特別に増加させる。
【００３３】
従来の考え方では、過剰なリチウムは、潜在的な安全性リスクを示すため、リチウムイオン電池では望まれなかった。充電中にアノードを完全にリチオ化するには不十分な量のリチウムを有する電池システムは、減少した容量となるために望まれない一方、過剰のリチウムの添加は、通常は層間炭素（intercalation carbon）の形態で、リチウム金属として負電極をめっきする問題があると考えられている。正電極材料から除去されるリチウムの量が、適合する負電極の容量より多い場合、余剰のリチウムは、負電極の炭素粒子の外部表面上に金属リチウムとして堆積またはめっきされる。リチウム金属は、可燃性であり、電池の火事や熱暴走のリスクを増加させる。
【００３４】
それゆえに、リチウムがリッチな、またはリチウムとリン酸塩がリッチな全体組成を有するカソード電気活性材料は、リチウムの全充電容量を増加させ、特に、１０Ｃまで、および５０Ｃまでの高い放電速度を提供する。
【００３５】
１の形態では、正電極材料は、１．０に標準化される電気活性金属Ｍに比較して、過剰な量のリチウムおよび／またはリン酸塩を有する全体組成を有する。一般的なオリビンリチウム電気活性金属リン酸塩は、一般式ＬｉＭＰＯ４を有し、ＭはＣｒ、Ｍｎ、Ｆｅ、Ｃｏ、およびＮｉを含む１またはそれ以上の電気活性金属であり、リチウムと電気活性金属とリン酸塩の化学量論比は１．０：１．０：１．０である。
【００３６】
ここで使用したように、「過剰のリチウム（excess lithium）」または「リチウムリッチ（lithium rich）」は、化学量論的なオリビン化合物Ｍ１Ｍ２ＰＯ４を形成するのに必要な量を超えた全体組成中のリチウム量を言い、ここでＭ１：Ｍ２：ＰＯ４は１：１：１である（例えば、リチウムはＭ１サイト占め、鉄はＭ２サイトを占める）。ここで使用したように、「過剰のリン酸塩（excess phosphate）」または「リン酸塩リッチ（phosphate rich）」は、化学量論的なオリビン化合物Ｍ１Ｍ２ＰＯ４を形成するのに必要な量を超えた全体組成中のリン酸塩量を言い、ここでＭ１：Ｍ２：ＰＯ４は１：１：１である。全体組成中の過剰のリチウムおよび過剰のリン酸塩は、非化学量論的なオリビンリチウム電気活性金属リン酸塩を提供する必要はない。むしろ、過剰のリチウムおよび／またはリン酸塩は、例えば第２相等として、全体組成中に存在する。
【００３７】
ここで使用したように、「電気活性金属（electroactive metal）」は、セルの動作電気化学的ポテンシャル中の、電気化学反応に耐えることができる金属を意味する。更に明確にするために、所定の金属がドーピング元素（Ｚ）として述べられるが、これらは、電池材料の電気蓄積能力の多くを生じさせるとは考えられない。特に、ドーパント元素は、非常に低いレベルで取り込まれ、好ましくは、電気化学的に活性な金属に比較して０．１〜５％である。理論で束縛されることなく、ここに明白に挙げられたドーパント金属の殆どは、電気活性な金属（Ｍ）の動作電圧から十分に異なる安定した酸化状態を有し、それゆえに、ドーパント金属は、材料の電気蓄積能力に直接寄与することは想像できない。更に、所定の具体例では、所定の金属が電気活性金属および／またはドーパント金属として使用される。例えば、鉄が支配的な電気活性金属の場合の１に具体例では、その含有量が少ない（例えば鉄の１０％より少ない（＜１０％））場合、例えばＣｏ、Ｎｉ、Ｍｎ、Ｃｒのような他の電気活性金属がドーパント金属として使用できる。更に、Ｃｏ、Ｎｉ、ＭｎおよびＣｒの酸化還元ポテンシャルが、鉄のポテンシャルより少なくとも約０．５Ｖ高い場合、そのような金属は、Ｆｅ２＋−＞Ｆｅ３＋の酸化還元安定状態またはその近傍での電池セル操作に対して十分な電気蓄積容量を与えないであろう。
【００３８】
それ故に、ここで使用したように、「オリビン構造（olivine structures）」または「オリビン構造（olivinic structures）」は、化学量論的、非化学量論的、および／またはドープされた構造（例えば、リチウム／リン酸塩リッチ相）の双方を言う。
【００３９】
１の具体例では、正電極材料は、Ｌｉ：Ｍ：（ＰＯ４）の全体組成を有し、ここでＭはＣｒ、Ｍｎ、Ｆｅ、Ｃｏ、およびＮｉを含む１またはそれ以上の金属であり、約１．０より大きく約１．３０までの範囲のＬｉ：Ｍの比と、約１．０から約１．１４までの範囲の（ＰＯ４）：Ｍの比とを有する。正電極材料は、約１００％より大きく、約１３０％までの化学量論的な量のリチウムと、約１１４％までの化学量論的な量のリン酸塩を含んでも良い。代わりに、正電極活性組成は、約３０％モル（molar）の過剰のリチウムと、約１４％モルまでの過剰のリン酸塩を含む。最適な正電極容量を提供するための、最適なリチウムの添加量は、オリビンリチウム鉄リン酸塩型の電気活性材料の正確な組成に依存し、および動作放電速度に依存し、変わっても良い。最適リチウム添加量は、また、組成のリン酸塩添加量にも依存する。正電極材料中でリン酸塩がより過剰になれば、充電容量を最適化するために必要なリチウムの量も多くなる。
【００４０】
１またはそれ以上の具体例では、正電極材料は、Ｌｉ：Ｍ：（ＰＯ４）の全体組成を有し、ここでＭはＣｒ、Ｍｎ、Ｆｅ、Ｃｏ、およびＮｉを含む１またはそれ以上の金属であり、約１．０より大きく約１．０７までの範囲のＬｉ：Ｍの比と、約１．０の（ＰＯ４）：Ｍの比とを有する。言い換えれば、正電極材料は、約１００％より大きく約１０７％までの化学量論的な量のリチウムを含む。代わりに、カソード活性成分が約７％モルまでの過剰なリチウムを含む。最適な正電極容量を提供するための、最適なリチウム添加量は、オリビンリチウム鉄リン酸塩型の電気活性材料の正確な組成に依存し、および動作放電速度に依存し、変わっても良い。例えば、全体組成が過剰のリン酸塩を含まない場合は、より少ない過剰のリチウムが、電極容量を最適化するために必要とされる。
【００４１】
結晶ＬｉＦｅＰＯ４は、良好なリチウム導電性化合物である、しかしながら、また、これは電子絶縁物（electronic insulator）でもある、電子導電性を改良するために、超電子価（ｎ＞３）の遷移金属の少ないドーパントが、オリビンリチウム鉄リン酸塩ベースの化合物に含まれ、このドーパントは複合物の全電子導電性に寄与する。ドープされたオリビン化合物の導電性は、約１０−３〜１０−４Ｓ／ｃｍの範囲である。更に、最初のオリビン結晶サイズを＜１００ｎｍの寸法に制御することは、リチウムの輸送動態（transport kinetics）とリチウム鉄リン酸塩型材料の導電性の双方を大きくする。更に、（超電子価の遷移金属ドーピングとオリビン粒子サイズ制御を達成する方法の双方を含む）それらの化合物の組成と準備に関する詳細は、現在は米国特許７，３３８，７３４である、米国で公開された出願２００４／０００５２６５に記載され、これは参照されることにより、その全体がここに組み込まれる。
【００４２】
１またはそれ以上の具体例では、過剰のリチウムおよび／またはリン酸塩を有する正の電気活性材料は、オリビン構造化合物ＬｉＭＰＯ４を含んでも良く、ここでＭは１またはそれ以上の電気活性金属Ｃｒ、Ｍｎ、Ｆｅ、Ｃｏ、およびＮｉであり、その中では化合物は、Ｌｉ、ＭまたはＰサイトに選択的にドープされる。リチウム電気活性金属リン酸塩化合物は、選択的に金属、メタロイド、またはハロゲンにより補償されても良い。Ｌｉサイトでの欠乏は、金属またはメタロイドの添加により補償でき、Ｐサイトの欠乏は、ハロゲンの追加により補償される。
【００４３】
ここで用いるように、「ドーパント金属（dopant metal）」は正電極組成の電気活性なオリビン材料の結晶格子中にドープ可能な金属であるが、（電気活性金属の濃度に比較して）低濃度で存在し、電気活性金属から十分に異なった酸化還元ポテンシャルを有し、ドーパント金属は、電気化学セル中での電気蓄積容量は十分には寄与しない。
【００４４】
１またはそれ以上の具体例では、電気活性な材料は、リチウム（Ｌｉ）、電気活性金属（Ｍ）、およびリン酸塩（ＰＯ４）を含む全体組成を有し、ここでＭはＦｅであり、更に５ｍｏｌ％までの１またはそれ以上ドーパント金属、例えばＶ、Ｎｂ、Ｔｉ、Ａｌ、Ｍｎ、Ｃｏ、Ｎｉ、Ｍｇ、およびＺｒを含む。幾つかの具体例では、Ｌｉ：Ｍは約１．０５から約１．１２の範囲であり、（ＰＯ４）：Ｍは約１．０から１．０３の範囲である。幾つかの他の具体例では、Ｌｉ：Ｍは約１．１から約１．１５の範囲であり、（ＰＯ４）：Ｍは約１．０３から１．０５の範囲である。幾つかの他の具体例では、Ｌｉ：Ｍは約１．１５から約１．２の範囲であり、（ＰＯ４）：Ｍは約１．０５から１．０７の範囲である。幾つかの他の具体例では、Ｌｉ：Ｍは約１．２から約１．３の範囲であり、（ＰＯ４）：Ｍは約１．０７から１．１の範囲である。
【００４５】
１またはそれ以上の具体例では、電気活性な材料は、リチウム（Ｌｉ）、電気活性金属（Ｍ）、およびリン酸塩（ＰＯ４）を含む全体組成を有し、ここでＭはＦｅであり、更に５ｍｏｌ％までの１またはそれ以上ドーパント金属、例えばＶ、Ｎｂ、Ｔｉ、Ａｌ、Ｍｎ、Ｃｏ、Ｎｉ、Ｍｇ、およびＺｒを含む。幾つかの他の具体例では、Ｌｉ：Ｍは約１．０５から約１．１５の範囲であり、（ＰＯ４）：Ｍは約１．０３３である。幾つかの他の具体例では、Ｌｉ：Ｍは約１．１から約１．１５の範囲であり、（ＰＯ４）：Ｍは約１．０４５である。幾つかの他の具体例では、Ｌｉ：Ｍは約１．１２から約１．１７の範囲であり、（ＰＯ４）：Ｍは約１．０６４である。幾つかの他の具体例では、Ｌｉ：Ｍは約１．２から約１．３の範囲であり、（ＰＯ４）：Ｍは約１．１３２である。
【００４６】
幾つかの具体例では、正の電気活性材料は、２またはそれ以上の電気活性金属を含む熱的に安定で電気活性な金属リン酸塩を含む。１またはそれ以上の具体例では、正の活性材料は、１またはそれ以上のＶ、Ｎｂ、Ｔｉ、Ａｌ、Ｍｎ、Ｃｏ、Ｎｉ、Ｍｇ、およびＺｒのような金属ドーパントを含むオリビン構造を有する、ドープされたリチウム電気活性金属リン酸塩を含む。１またはそれ以上の具体例では、正の活性金属は、１０ｍｏｌ％までのバナジウム、または約５ｍｏｌ％のバナジウムを含むオリビン構造を有するドープされたリチウム電気活性金属リン酸塩を含む。幾つかの具体例では、正の活性材料は、オリビン構造と（Ｌｉ１−ｘＺｘ）ＭＰＯ４の式を有するドープされたリチウム電気活性金属リン酸塩を含み、Ｍは、Ｃｒ、Ｍｎ、Ｆｅ、Ｃｏ、およびＮｉの１またはそれ以上であり、Ｚは、Ｖ、Ｎｂ、Ｔｉ、Ａｌ、Ｍｎ、Ｃｏ、Ｎｉ、Ｍｇ、およびＺｒの１またはそれ以上のような金属ドーパントであり、ｘは０．００５から約０．０５の範囲である。例示的な具体例では、電気活性材料は（Ｌｉ１−ｘＺｘ）ＭＰＯ４であり、ここでＭはＦｅ、ＺはＮｂ、Ｚｒ、またはＴｉである。
【００４７】
組成が十分に過剰のリン酸塩を含まない場合、正電極組成中の過剰のリチウムは約７ｍｏｌ％まででも良い。他の具体例では、組成は３〜５ｍｏｌ％の過剰リチウムを含む。過剰のリン酸塩の量が増加すると、最適な充電容量を有する組成を得るために使用されるリチウム量も増加する。
【００４８】
超電子価の遷移金属を用いたドーピングは、再充電可能なリチウムイオン電池応用のための、結果のオリビン材料の有利な応用に寄与する。ドーパントの有利な役割は、多くの折り畳みであり、オリビン粉体の増加した電気導電性を含み、オリビンのナノリン酸塩のシンターを制限して、電池の速い充電／放電中にリチウム容量の全てを使用できるようにする。しかしながら、オリビン材料に基づく複合カソード材料は、電気活性金属ドーピングが無いものも想定される。
【００４９】
正の電気活性材料は、一般に多相の材料である。１またはそれ以上の具体例では、カソード材料は電気活性なオリビン電気活性金属リン酸塩相と、リチウムとリン酸塩のリッチな第２相を含む。第２相は、例えば、Ｌｉ３ＰＯ４のようなリン酸リチウム、またはＬｉ４（Ｐ２Ｏ７）のようなピロリン酸リチウムを含む。リチウムリッチ相は、ピロリン酸リチウム、Ｌｉｘ（ＰＯｙ）相で、ｘ≦３およびｙ≦４でも良く、例えばＬｉ４（Ｐ２Ｏ７）やＬｉ２（Ｐ２Ｏ６）である。またリン酸リチウムは、部分的に結晶またはアモルファスでも良い。リン酸リチウムおよび／またはピロリン酸リチウムの第２相、および／または存在するかもしれない他の第２相は、電子的および／またはイオン的に導電性である。動作の特別なモードや理論により縛られないで、導電性の第２相は、電極の全体の導電性やセルの全体の速度特性を改良するのを助ける。
【００５０】
１またはそれ以上の具体例では、第２相は約１０％までの組成を有し、最初のオリビン相の特定のカチオンリチウム挿入容量は高いままであり、複合電極材料の電気導電性は否定的な影響を受けない。
【００５１】
リチウム鉄リン酸塩型の複合カソード中の、リン酸リチウムリッチの第２相の存在は、多くの長所を有する、第１に、Ｌｉ３ＰＯ４は、ｃａ．１０−７Ｓ／ｃｍの良好なリチウムイオン導電体として知られている。それゆえに、複合カソード材料は、リン酸リチウムの第２相に近く、密着したオリビンコア（例えば、リチウム鉄リン酸塩型）を含む。このリン酸リチウムの第２相は、Ｌｉ３ＰＯ４または酸素欠乏ピロリン酸リチウムＬｉｘ（ＰＯｙ）、但しｘ≦３およびｙ≦４、のいずれかである。幾つかの具体例では、第２のリン酸リチウム相は、少なくとも部分的に、オリビンコア材料により覆われまたは被覆される。
【００５２】
この第２相の存在は、この複合材料を、リチウムイオンカソードとして有利に使用するのに寄与する。なぜならば、リチウムとリン酸塩がリッチな相は複合材料に対してリチウムの導電性を増加させる。オリビンの結晶化中にその場で準備されるリン酸リチウムのリッチ相は、ＳＥＩ（固体電解質インターフェイス）型と考えられ、これは最初のリチウムイオンセルの充電／放電中により伝統的に形成される。ＳＥＩの目的は、層が速いイオン挿入を容易にし、セルの動作中に、ダメージからリチウム挿入材料を保護することである。双方の品質は、複合オリビン電極材料のリン酸リチウムに備えられる。
【００５３】
追加のおよび／または代わりの第２相の役割は、高温固体接合手続の間に、コアオリビン（例えば、リチウム鉄リン酸塩型）クリスタライトのシンターを防止できることである。ナノメータレジームでの粒子サイズの制御は、最初にオリビンカソードに対するリチウム拡散を可能にする。コアオリビンクリスタライトの少なくとも一部を覆う第２相の存在は、オリビンナノリン酸塩粒子の集合体の粒界での近い接触を防止し、それらの集合体がより大きな（＞１００ｎｍ）オリビン単結晶にシンター（焼結）されるのを防止する。これは、リチウムイオン電池の高電力応用に十分な優位点を与え、複合カソード材料のための優秀な高速カソード容量（１０Ｃまたは５０Ｃまで）に寄与する。
【００５４】
正電極材料中の、第２のリチウムおよびリン酸塩のリッチ相の量と組成は、正電極中のその特性に寄与する。例えばトリリチウムリン酸塩、結晶性のＬｉ３ＰＯ４のようないくつかのリン酸リチウムは、電気的に絶縁性である。それゆえに、リン酸リチウムの十分な割合（例えば＞１０ｗｔ％）との複合物は、複合電極に対してより高い抵抗（インピーダンス）となる。これは、続いて、特に速い充電や放電速度における、最適な可逆的容量より低くなる。それゆえに、電池セルから最大の特性を達成するためには、最適導入条件に対する第２リン酸リチウム相の割合の制御が重要である。
【００５５】
更に、主な開始前駆体（例えば、リン酸鉄二水和物および炭酸リチウム）が密に混合される程度は、期待される生成物比の形成に、無視できない動的な制限を与える。例えば、不均一に混合された開始前駆体と十分に速い温度勾配がありそうな場合には、バルクのＬｉ／Ｆｅ比およびＰ／Ｆｅ比が、双方とも開始混合物中の比より少なくても、オリビンの結晶化は、第２相（例えば、Ｌｉｘ（ＰＯｙ）、ｘ≦３およびｙ≦４、）の形成を伴う可能性がある。
【００５６】
ドープされたオリビンの電気活性化合物を含む正の電気活性材料は、炭酸リチウム、リン酸アンモニウム、および蓚酸鉄を含むがこれには限定されない、リチウム塩、鉄化合物、およびリン酸塩の開始材料から準備され、これには、一般には金属酸化物や金属アルコキシドとして、Ｖ、Ｎｂ、Ｔｉ、Ａｌ、Ｍｎ、Ｃｏ、Ｎｉ、Ｍｇ、およびＺｒのような低濃度の追加ドーパント金属が加えられる。粉体の混合物が、例えば不活性雰囲気のような低酸素雰囲気中で、３００℃から９００℃の温度、例えば約６００〜７００℃で加熱される。それらの化合物は、室温やその近傍で増加した電気導電性を示し、これはリチウム蓄積材料として使用する場合に特に有利である。化合物やそれらの化合物の準備に関する更なる詳細は、米国で公開された出願２００４／０００５２６５に示され、これは参照することによりここに取り込まれる。
【００５７】
他の具体例では、リチウムの電気活性金属リン酸塩の作製プロセスは、リチウム源、リン酸鉄、および１またはそれ以上の添加ドーパント金属源を含む材料の混合物を、減圧雰囲気で混合および加熱する工程を含む。例示的な開始材料は、これらに限定されないが、炭酸リチウム、リン酸第二鉄、および酸化バナジウムを含む。混合物は、減圧雰囲気で、約５５０〜７００℃の温度に加熱され、続いて、一般には不活性雰囲気で室温まで冷却される。化合物やそれらの化合物の準備に関する更なる詳細は、米国特許７，２８２，３０１に示され、これは参照することによりここに取り込まれる。
【００５８】
正電極（カソード）は、適当なキャスティング溶媒中で重合体バインダの溶液中に均一に分散させたカソード活性化合物と導電性添加物を含む半流動体ペーストを、電流コレクタ箔またはグリッドの両側に配置し、適用された正電極組成を乾燥させることにより作製される。アルミニウム箔や引き延ばされた金属グリッドのような金属基板が、電流コレクタとして使用される。電流コレクタへの活性層の接着を改良するたまに、例えば薄い炭素重合体相互被覆のような接着層が適用されても良い。乾燥させた層は均一な膜厚と密度の層を提供することを予定する。電極中に使用されたバインダは、非水電解質セル用のバインダとして使用される好ましいバインダでも良い。
【００５９】
リチウムイオンセルの組立では、負電極の活性材料は、可逆的にリチウムを取り込めるいずれの材料でも良い。１の具体例では、負の活性材料は、炭素質（carbonaceous）の材料である。炭素質材料は、非グラファイトまたはグラファイトでも良い。小さな粒子サイズの、グラファイト化された天然または人工の炭素は、負の活性材料として提供される。非グラファイト炭素材料またはグラファイトカーボン材料が用いられても良いが、天然炭素、楕円天然グラファイト、メソカーボンマイクロビーズのようなグラファイト材料、およびメソカーボンファイバーのような炭素繊維が好適に用いられる。
【００６０】
非水電解質が用いられ、非水溶媒に分布した適当なリチウム塩を含む。電解質は、正電極と負電極とを分ける多孔質セパレータにしみこまされる。１またはそれ以上の具体例では、マイクロ多孔質の電気的に絶縁なセパレータが用いられる。
【００６１】
正電極の活性材料は、いかなる電池形状にも取り込まれる。実際、円筒形（ゼリーロール）、四角形、矩形（柱状）のコイン、ボタン等の多の形状や大きさを用いても良い。
【００６２】
例１
リチウムリッチ正電極を有するリチウムイオン二次電池の準備
【００６３】
ＬｉＦｅＰＯ４を準備するために、蓚酸鉄、炭酸リチウム、無水リン酸アンモニウム（すべてAldrich Chemicals社から入手）と蓚酸ニオブ（Alfa Chemical社から入手）とを、ステンレス鋼のグラインド媒体とアセトンの入ったプラスチックミリング容器中で３日間混ぜ、続いてロータリーエバポレータを用いて乾燥させた。材料は、製造者により提供された分析証明書中の金属含有量に基づき、最終生成物中のそれぞれの金属の目標モル％を提供するように選択される。乾燥した粉体はチューブ炉中で、不活性雰囲気で６００℃で加熱された。加熱速度は、５〜１０Ｃ／分で、６００℃まで加熱され、製品は、最終温度で１０〜２０時間保持された。採取製品は、ミリングされ、続いて水分の無い状態で蓄えられた。
【００６４】
正電極スラリーは、Kynar（登録商標）２８１０としてAtoFinaから商業的に入手可能なＰＶＤＦ−ＨＦＰ共重合体０．０２２５ｇを、１．４９６ｇのアセトンに溶かして、その結果の溶液中に、上述のように準備されたドープされた０．１６１２ｇのＬｉＦｅＰＯ４と、０．００２０４ｇの導電性炭素（Super PまたはEnsaco）との乾燥混合物を分散させて準備した。ペーストは、Wig-L-Bugを用いてビンの中で均一にされ、ダイキャスト装置を用いてアルミニウム箔の電流コレクタの一側面に配置され、キャスティング溶液を除去するためにオーブン中で乾燥させ、カレンダー装置を用いて緻密化される。
【００６５】
正電極と、負電極としてのリチウム箔は、適当な寸法に切断され、マイクロ多孔質のポリオレフィンセパレータCelgard（登録商標）2500（Celgard LLC）が間に挟み込まれ、リチウム箔に向かってスウェージロック型ハーフセルを形成する。最初の充電容量（ＦＣＣ）が容量とともに、Ｃ／５、Ｃ／２、１Ｃ、２Ｃ、５Ｃ、１０Ｃ、２０Ｃ、３５Ｃ、および５０Ｃの速度で測定された。図１は、化学量論的製造物に必要な９９％（＋１％Ｎｂ）、１０５％、１０７％、および１１０％のリチウムを含むリチウム電気活性金属リン酸塩を有する正電極活性材料を含むセルの、放電容量とＣ速度のプロットである。全てのセルは、例えば０．１〜１Ｃのような低い速度で、同等の放電容量を示した、しかしながら、例えば２〜１０Ｃのようなより高い速度では、１０５％Ｌｉと１０７％リチウムを有して準備されたセルが、９９％Ｌｉ材料より高い放電容量を示した。１０５％Ｌｉを用いて準備されたセルの場合、９９％Ｌｉセルに比較して、５０Ｃまでで増加した放電容量が観察された。広範囲の放電速度に対して同様に改良された放電速度が、１０３％Ｌｉカソード材料を用いたセルに対して観察された。これに対して、１１０％Ｌｉセルは、９９％Ｌｉセルに比較して、良くなく、最も高い速度においても劣った。
【００６６】
性能と表面積との間に相関関係は無いようであり、容量や速度の改良は、電極材料の粒子サイズの変化に起因しないことを示唆する。動作の理論やモードに縛られることなく、より高いリチウム含有量での性能の改良は、リチウム含有第２相に起因する。特に、例えば、リチウムイオン導電相のような導電性第２相の存在に起因する。
【００６７】
例２
リチウムとリン酸塩にリッチな正電極を有するリチウムイオン二次電池の準備
【００６８】
表１と、続く図２、３で総合され、試験され、報告された複合カソードの全ては、ドーピング遷移金属添加でまとめられた。報告された金属中に、（鉄に比較して）２〜５％のモル分率でバナジウムがドープされた。リン酸鉄二水和物（ｃａ．ＩＣＰ中９５％）、炭酸リチウム（＞９９％）、酸化バナジウム（＞９９．９％）、およびビニル系共重合物を含む開始材料が、イソプロパノール溶液（＜０．３ｗｔ％Ｈ２Ｏ）中に分散させられ、２５〜３５ｗｔ％固体のスラリーを形成した。スラリーは、続いてＹＳＺ媒体（５ｍｍ）を用いて２４〜７２時間ミリングされ、続いてアルコール溶媒を蒸発させることで乾燥させた。回復した乾燥粉体は、純窒素または５％Ｈ２（Ｎ２中）の流れ中で、最終温度６５０〜７００℃で反応させた。加熱速度は５〜１０℃／分であり、生成物は、最終温度に０〜２時間保持された。
【００６９】
結果の粉体は、５ｗｔ％のアセチレンブラック（ＨＳ−１００）と５ｗｔ％のフッ化ビニリデンレジン（Ｋｕｒｅｈａ）と、同じ重さのＮメチル２ピロリドンとともに混ぜて、アルミニウム箔の上に配置した。乾燥したカソードは１〜１．５ｍＡｈ／ｃｍ２の活性負荷（active loading）を有した。１ｃｍのディスクのカソードを有し、Celguard2320セパレータ、アノードとしての純リチウムディスク、および５０：５０の炭酸エチレン：炭酸ジメチル溶媒中の１．３ＭＬｉＰＦ５を有するコインセルが組み立てられ、試験された。
【００７０】
カソード材料は、リン酸塩含有量の範囲でまとめられた。開始材料は、最終製品のリチウム、鉄、およびリン酸塩の所望の比率を提供するのに適当な量が用いられた。それぞれの前駆体のＩＣＰ元素分析に基づいて、最終製品中の各金属の目標モル％を提供するように選択された。所定のＰ／Ｆｅ比（化学量論比１．００を越えて存在するリン酸塩の量の測定）に対して、リチウム含有量が変化し、最初の充電と、Ｃ／５と１０Ｃの放電速度における容量が測定された。カソード特性（容量）値が、電極材料の合成において使用されたＬｉ／Ｆｅ（ｍｏｌ／ｍｏｌ）比とＦｅ／Ｐ（ｍｏｌ／ｍｏｌ）比とともに、表１にまとめられた。それぞれのリン酸鉄の前駆体に対して、選択されたＬｉ／Ｆｅ／Ｐの処方が、結果の製品のための最適カソード容量となった。リン酸鉄前駆体のためのより高いＰ／Ｆｅ比は、最適のカソード容量を得るためには、それに応じてより多くのリチウムを必要とする。このように、それぞれの特有のリン酸鉄前駆体から形成されたカソード材料の最適エネルギー蓄積容量は、組立中に加えられたリン酸リチウム試薬の量に関連することが見出された。
【００７１】
表１  リン酸鉄試薬材料と、異なるＬｉ／Ｆｅ比の処方に対する結果のカソード容量の特徴
0005583029.tif 000002
＊  ｍＡｈｒ／ｇとしてのカソード比容量。ＦＣＣは最初の充電容量；Ｃ／５は単位時間あたりの理論セル容量の１／５倍の速度における放電容量；１０Ｃは単位時間あたりの理論セル容量の１０倍の速度における放電容量。
【００７２】
図２において、リン酸鉄前駆体（試料４）を表す４つの異なる処方（Ｌｉ／Ｆｅ）に対して、カソード容量（ｍＡｈ／ｇ）がまとめられる。この例では、低速度（Ｃ／５）における最適カソード容量は、Ｌｉ／Ｆｅ比＞１．１の場合であり、一方、より高いＬｉ含有量（Ｌｉ／Ｆｅが１．１７）は、より高い放電速度（１０Ｃ）における容量を更に改良する。このように、増加したリチウム含有量は、より要求される１０Ｃ放電において改良された性能を提供し、リン酸リチウム第２相の存在からの組成の利点を示す。
【００７３】
データは、また、加えることができるリチウム量に上限があることを示唆し、一方、性能の改良を示す。例えば、表１で報告された複合カソードを見ると、リン酸鉄前駆体を用いて合成された試料５は、ここで報告される最高のＰ／Ｆｅを有し、合成中に１．３のＬｉ／Ｆｅ比を有する。この処方では、Ｌｉ３ＰＯ４の計算された割合はリチウム鉄リン酸塩の理論的収量に基づき、Ｌｉ３ＰＯ４はｃａ．１５ｗｔ％である。明らかに、この複合電極材料のための高速容量は、他のリン酸鉄前駆体で達成されるものほど良くは無く、これは、この発明にまとめられた、複合カソード中のリン酸リチウム第２相の有利な存在の実際的限界があることを示す。
【００７４】
結果のカソード材料の更なる分析は、最も高いＰ／Ｆｅ比および高いＬｉ／Ｆｅ比を含む試料は、第２相からなることを示す。カソード試料のＸＲＤ分析は、カソード試料が、主にトリフィライト（triphylite）のようなリチウム鉄リン酸塩からなることを示すが、所定の試料はリン酸リチウムの小さな寄与（約１５ｖｏｌ％まで）、図３のＬｉ３ＰＯ４、を示す。Ｌｉ／Ｆｅ比およびＰ／Ｆｅ比が１より大きな、全てのカソード材料のＸＲＤ分析では、しかしながら、結晶Ｌｉ３ＰＯ４の存在を示さない。少量の相不純物が、粉体ＸＲＤ分析により常に現れるわけではないことはよく知られており、一般に、長い走査条件でも、良好に特徴付けられるためには、不純物は、全試料の５ｗｔ％より多く含まれることが期待される。一般に、１より大きなＬｉ／Ｆｅ比およびＰ／Ｆｅ比で合成されたカソード材料は、多量のオリビンリチウム鉄リン酸塩型相と、少量のリチウムとリン酸塩のリッチな相との複合物を含む。幾つかの場合、この第２相は結晶Ｌｉ３ＰＯ４を含むが、アモルファス相も想定される。高温の固相反応と不均一な反応物の分散の下では、Ｐ／Ｆｅおよび／またはＬｉ／Ｆｅのモル比が１より小さい場合でも、リチウム鉄リン酸塩とリン酸リチウムリッチな第２相が共存することが予想される。非平衡な条件では、それらの２つの相の速い結晶化動力学が、限定試薬（ＰまたはＬｉのいずれか）のために競争し、測定可能な量のリン酸リチウムリッチの第２相が存在する。更に、それらのカソード材料の形成に必要な減圧条件下では、リチウムリッチ相の幾つかが、ピロリン酸リチウム、Ｌｉｘ（ＰＯｙ）相、但しｘ≦３およびｙ≦４、例えばＬｉ４（Ｐ２Ｏ７）またはＬｉ２（Ｐ２Ｏ６）を含むように減少することが想像でき、リン酸リチウム相は、部分的に結晶またはアモルファスである。
【００７５】
複合カソード材料中の第２のリチウムリッチおよびリン酸リッチの相の存在は、また、元素分析により確認された。ＩＣＰ−ＡＥＳは、合成生成物のＬｉ／Ｆｅ比およびＰ／Ｆｅ比が、開始合成混合物のために計算された化学量論比と一致することを確認するために多くの複合材料において行われた。それらの材料の多くは、冷たい脱イオン水を用いてリンスされた。リンス水と結果の洗浄された生成物は、続いて、ＩＣＰ／ＡＥＳにより分析される。すべての試料において、少量のリチウムおよびリン酸塩がリンス水中で検出され（鉄は無い）、洗浄された生成物のＬｉ／Ｆｅ比およびＰ／Ｆｅ比は、洗浄しない材料より低いことが分かった。リンス水中のリチウムおよびリン酸塩の化学量論は、洗浄により分析された試料の全てにおいて約３であった。これは、結晶オリビン格子の無視できる溶解度と、乏しいが測定可能な冷水中のＬｉ３ＰＯ４の溶解度と一致する。
【００７６】
更に、合成され、試験され、表１およびそれに続く図面に報告された複合材料は、リチウム鉄リン酸塩に基づくが、第２のリチウムおよびリン酸塩のリッチな相が、同様に他のリン酸ベースの電極材料の利益になることが予想される。この電極材料は、これには限定されないが他のオリビン化合物を含み、ここでは遷移金属は１またはそれ以上の他のＣｒ、Ｍｎ、Ｆｅ、Ｃｏ、およびＮｉを含み、選択的に約１０ｍｏｌ％までのＶ、Ｎｂ、Ｔｉ、Ａｌ、Ｍｎ、Ｃｏ、Ｎｉ、Ｍｇ、および／またはＺｒでドープされても良い。また、第２のリチウムおよびリン酸リッチは、同様に他のリン酸ベースの電極材料の利益になり、この電極材料は、これらに限定されないが、ＮａＳＩＣＯＮ型材料と呼ばれるＡ３Ｍ２（ＰＯ４）３材料、例えばＬｉ３Ｖ２（ＰＯ４）３等を含む。
【００７７】
例３
アンドープのオリビンカソード材料を有するリチウムイオン二次電池の準備
【００７８】
材料が過剰のＬｉおよびリン酸を含む場合、即ちＬｉ／Ｆｅモル比は１より大きく、Ｐ／Ｆｅモル比が１より大きい場合に、リチウム蓄積容量を増加させる利益を示すドーピング元素追加の添加を行うことなく、追加のカソード材料が合成された。材料は、例２に記載したように合成され、鉄およびリン酸源は、結晶リン酸鉄二水和物（純度ｃａ９５ｗｔ％）であり、リチウム源は、炭酸リチウム（＞９９％の純度）であり、ビニル系共重合体はイソプロピール溶液（＜０．３ｗｔ％Ｈ２Ｏ）に分散させた。スラリーはミリングされて、乾燥され、例３に記載したように高温で反応させた。
【００７９】
結果のナノリン酸塩カソード材料が、（例２に記載したように）リチウム電池セルで試験され、カソード粉体の結果の比容量は、より高いリチウム含有量で合成された材料で有利であった。リン酸塩の鉄に対する比が１．０２で、リチウムの鉄に対するモル比が合成混合物中で０．９８と１．００の間であり、結果のカソード粉体の可逆的な容量は、低い放電速度Ｃ／５において１３５〜１５０ｍＡｈｒ／ｇであった。リン酸の鉄に対する比が同じく１．０２であるが、リチウムの鉄に対するモル比が増加した１．０５〜１．０６の場合、結果のカソード粉体の可逆的な容量は、同じ低い放電速度において１４５〜１５０ｍＡｈｒ／ｇであった。
【００８０】
例４
チタンがドープされたオリビンカソード材料を有するリチウムイオン二次電池の準備
【００８１】
本発明の他の形態では、例２で述べたようにカソード材料が合成されるが、バナジウムの代わりにチタンがドーパントとして用いられる。材料は、鉄およびリン酸源は、結晶リン酸鉄二水和物（純度ｃａ９５ｗｔ％）であり、リチウム源は、炭酸リチウムであり、ビニル系共重合体はイソプロピール溶液（＜０．３ｗｔ％Ｈ２Ｏ）に分散させた。チタンは、合成混合物中で０．０２５と０．０５の間のＴｉ／Ｆｅのモル比を与えるために加えた。ここでチタンはチタンテトライソプロポキシド（９９ｗｔ％純度）または二酸化チタン（９９ｗｔ％純度）の形態である。例２で述べたように、合成された混合物はミリングされ、乾燥され、そして高温で反応した。
【００８２】
ナノリン酸塩カソード材料が、（例２で述べたように）リチウム電池セル中で試験された場合、結果のカソード粉体の比容量は、鉄の含有量に比較して、過剰のリチウムと過剰のリン酸塩を有する材料、即ち、Ｌｉ／Ｆｅ＞１およびＰ／Ｆｅ＞１で利益を示した。チタンの鉄に対する比が０．０５で、リチウムの鉄に対するモル比が１．０２と１．００の間で、リン酸塩の鉄に対する比が１．０２として準備されたチタンがドープされたオリビン材料の一例は、１０Ｃの放電速度において、ｃａ１１０ｍＡｈｒ／ｇの可逆的な蓄積容量を示した。比較として、他のチタンドープされたオリビン材料が、同じＴｉ／Ｆｅ＝０．０５およびＰ／Ｆｅ＝１．０２であるが、Ｌｉ／Ｆｅ＝１．０５〜１．０６の増加したリチウム含有量で合成され、同じ放電速度で、１３０ｍＡｈｒ／ｇの可逆的なリチウム蓄積容量を示した。
【００８３】
上述の説明と具体例を検討すると、当業者は、本発明の本質から離れることなく、本発明を実施する上で修正や等価な代替えが行えることを理解するであろう。このように、本発明は、上で明確に記載された具体例により限定されないことを意味する。
【図１】
0005583029.tif 000003
【図２】
0005583029.tif 000004
【図３】
0005583029.tif 000005